(57)【特許請求の範囲】
【請求項１】
基材コンタクトレンズ表面に少なくとも白色顔料、２−ヒドロキシエチルメタクリレイト及びヘキサメチレンジイソシアネイト環状三量体を含有する白色インク液を塗被し硬化して形成した白色インク層を有し、該白色インク層の領域を反応性染料で着色したことを特徴とする着色コンタクトレンズ。
【請求項２】
前記白色インク層が、白色インク層の領域である虹彩部分に、虹彩模様状にまたは全面に均一に形成されている請求項１記載の着色コンタクトレンズ。
【請求項３】
前記白色顔料が酸化チタンである請求項１記載の着色コンタクトレンズ。
【請求項４】
基材コンタクトレンズ表面の虹彩部分に、少なくとも白色顔料、２−ヒドロキシエチルメタクリレイト及びヘキサメチレンジイソシアネイト環状三量体からなる白色インク液を塗被し硬化して白色インク層を形成する第一工程、
第一工程で調製した白色インク層領域付き基材コンタクトレンズを、その虹彩部分以外をマスクする治具内に配置して反応性染料液中に浸漬し、白色インク層の領域である虹彩部分を着色する第二工程、
以上の少なくとも２つの工程からなることを特徴とする着色コンタクトレンズの製造法。
【発明の詳細な説明】
【０００１】
【産業上の利用分野】
本発明は着色コンタクトレンズ及びその製造法に関するものである。
【０００２】
さらに詳細には、着色模様の色落ち、脱落等がなく、かつ、人の眼の虹彩本来の色を隠蔽し、他の色を呈させることができる、着色コンタクトレンズ及びその製造法に関する。
【０００３】
【従来の技術】
着色コンタクトレンズ（以下着色レンズ）には、人の眼の虹彩本来の色を強調するために用いる、虹彩と同じ色の透明な着色レンズ、そして人の眼の虹彩の色を隠蔽し虹彩本来の色とは異なる色を呈させるために用いる、虹彩部分に不透明な着色を施した着色レンズの２つのパターンがある。
【０００４】
これらの着色レンズには、着色剤の色落ち、脱落等がないこと、着色模様が明瞭であること及び効率的に簡単に着色付与ができることなどが要求され、さまざまな検討がなされている。
【０００５】
例えば、特開平３−５４５１９号公報には樹脂の溶液に不溶性の顔料等を分散させたものを注型用型底面に印刷模様を施した後、注型用型内にモノマーを入れて重合し、次いで得られたレンズブロックを加工して虹彩模様付き着色レンズを得る方法が開示されているが、この方法ではレンズブロックを更に完成レンズ形状に加工する後工程が必要であり、製造工程が複雑であるという問題があった。
【０００６】
米国特許第３４７６４９９号にはヒドロゲルレンズに不溶性物質を沈殿させて光を吸収させることが提案されているが、常に所望の密度の沈殿を得ることは容易でないことが判明している。
【０００７】
特願平５−１５６３４４号明細書では、着色模様の色落ち、脱落を防止するために、レンズ基材と化学反応する有機溶剤を着色剤と混合して着色する方法が提案されている。この方法は色落ち、脱落等に関していは十分であるが、本来の眼の虹彩の色を隠蔽するためには白色顔料を混濁剤として用いて着色剤を調製する必要があり、常に同じ色調のインクを調製するには熟練した技術が必要であった。そのうえ、パッドプリンターによる着色付与工程では、同一色調単位で印刷しなければならず、色調を変えて印刷する場合には、転写体の交換等の準備があり、作業が煩雑になる場合があった。
【０００８】
【発明が解決しようとする課題】
本発明の目的は、眼の虹彩の本来の色を隠蔽することができ、着色模様の色落ち、脱落がなく、完成レンズに虹彩模様を印刷して直接着色を施すため、レンズの後加工が不要であり、そのうえ調製したインクのロット毎による色調のバラツキが少なく、効率的かつ簡単な操作で所望の色に着色できる着色コンタクトレンズ及びその製造法を提供することにある。
【０００９】
【課題を解決するための手段】
本発明は基材コンタクトレンズ表面に少なくとも白色顔料、２−ヒドロキシエチルメタクリレイト及びヘキサメチレンジイソシアネイト環状三量体を含有する白色インク液を塗被し硬化して形成した白色インク層を有し、該白色インク層の領域である虹彩部分を反応性染料で着色したことを特徴とする着色コンタクトレンズである。
【００１０】
また、本発明は基材コンタクトレンズ表面の虹彩部分に、少なくとも白色顔料、２−ヒドロキシエチルメタクリレイト及びヘキサメチレンジイソシアネイト環状三量体からなる白色インク液を塗被し硬化して白色インク層を形成する第一工程、
第一工程で調製した白色インク層領域付き基材コンタクトレンズを、その虹彩部分以外をマスクする治具内に配置して反応性染料液中に浸漬し、白色インク層の領域である虹彩部分を着色する第二工程、
以上の少なくとも２つの工程からなることを特徴とする着色コンタクトレンズの製造法である。
【００１１】
白色顔料としては、一般的に知られている酸化チタン、炭酸カルシウム、硫酸バリウム、リン酸カルシウム、タルク、アルミナ等の無機微粉末を用いることができるが、その優れた隠蔽力の効果から、特に酸化チタンを用いることが好ましい。
【００１２】
白色インク層は虹彩模様状に形成することが好ましいが、目的に応じてレンズの所望する部分に均一層を形成することもできるし、また義眼等を目的として瞳孔部に白色層を形成することもできる。
【００１３】
コンタクトレンズの材質としては、ポリヒドロキシエチルメタクリレイト（Ｐ−ＨＥＭＡ）系の含水性ソフトコンタクトレンズが好ましいが、グリシジルメタクリレイト系ポリマーやビニルピロリドン系ポリマーあるいはこれらの共重合系に架橋剤としてエチレングリコールジメタクリレイトに代表されるアルキレングリコールジメタクリレイト等を含むポリマー系にも適用するすることができる。
【００１４】
反応性染料としては、生理的安全性の確認されたものを使用することが好ましく、具体的には、リアクティブブラック５、リアクティブブルー２１、リアクティブオレンジ７８、リアクティブイエロー１５、リアクティブブルーＮｏ．１９、リアクティブブルーＮｏ．４、Ｃ．Ｉ．リアクティブレッド１１、Ｃ．Ｉ．リアクティブイエロー８６、Ｃ．Ｉ．リアクティブブルー１６３、Ｃ．Ｉ．リアクティブブルー７７を単独あるいは２種以上を組み合わせて使用することができる。
【００１５】
白色インク液は、酸化チタン１０〜５０重量部、ポリビニルピロリドン１５〜３０重量部、ヘキサメチレンジイソシアネイト環状三量体１０〜２０重量部、２−ＨＥＭＡ６０〜８０重量部、重合開始剤０．２〜０．４重量部を混合して調製することが好ましい。この場合、特に酸化チタンの量が５０重量部より多いと白色インク層の虹彩模様の印刷が不鮮明となり、またレンズ表面に不必要の凹凸を付与することになり好ましくない。また、１０重量部未満であると白色インク層の虹彩模様の印刷が不十分となり、隠蔽力が低下し目的とする色調及び均一な虹彩模様が得られず好ましくない。
【００１６】
【実施例】
以下、本発明を実施例により具体的に説明する。
【００１７】
（Ａ）白色インク液の調製
酸化チタン３０重量部とポリビニルピロリドン２０重量部を乳鉢にて粉砕して混合した後に、ヘキサメチレンジイソシアネイト環状三量体（商品名デュラネート、ＴＰＡ−１００、旭化成製）１５重量部、２−ＨＥＭＡ７０重量部、アゾビスイソブチロニトリル（ＡＩＢＮ）０．３重量部を加え均一に混練し、更にシンナー１５０重量部を加えて白色インク液を得た。
【００１８】
（Ｂ）白色インク層の形成
乾燥状態のＰ−ＨＥＭＡ系含水性ソフトコンタクトレンズ完成品をフロント面を上にして印刷用治具に固定した。次に、虹彩模様付きのステンレス製版の虹彩模様部分に白色インク液を塗被した。次に、パッド印刷用プリンティングマシーンのシリコーン製転写体を用いて、レンズに虹彩模様を印刷した。印刷後直ちに８０℃のオーブンに入れて１６時間重合処理をして白色インク層付きのレンズを得た。この後にこのレンズを生理的食塩水で膨潤させた。
【００１９】
（Ｃ）白色インク層付きのレンズの着色方法
白色インク層を形成する虹彩部分のみを残してマスクするために、前記（Ｂ）で調製した膨潤状態のレンズを専用の治具に配置する。
【００２０】
色調としては、各色を単独あるいは２種以上を組み合わせて使用するが、以下では基本的な色調としての茶色系、青色系及び緑色系について説明する。
【００２１】
（茶色系）
Ｃ．Ｉ．リアクティブレッド１１を２．４ｇ、Ｃ．Ｉ．リアクティブイエロー８６を２．４ｇ、リアクティブブラック５を１０ｇ、この３種類を８００ｍｌの精製水に溶解して、助剤としての硫酸ナトリウム８ｇを加えて茶色の着色染料液を調製する。該着色染料液に、専用の治具でマスクした膨潤レンズを治具ごと浸漬し、５５℃にて約６０分間保持し染色する。染色処理終了後着色染料液から取り出して治具ごと流水にて洗浄しレンズを治具から取り出して、一般的な反応性染料の定着方法として知られているアルカリ溶液処理を施して虹彩部が茶色の着色レンズを得た。
【００２２】
（青色系）
同様に、Ｃ．Ｉ．リアクティブブルー７７を１６ｇ、これを８００ｍｌの精製水に溶解して、同様の操作で青色の着色染料液を調製する。該着色染料液に、専用の治具でマスクしたレンズを治具ごと浸漬し、５５℃にて約６０分間保持する。その後前記と同様の処理をして虹彩部が青色の着色レンズを得た。
【００２３】
（緑色系）
同様に、Ｃ．Ｉ．リアクティブブルー７７を１２．８ｇ、Ｃ．Ｉ．リアクティブイエロー８６を３．２ｇ、この２種の染料を精製水８００ｍｌに溶解して、同様の操作で緑色の着色染料液を調製する。該着色染料液に、専用の治具でマスクしたレンズを治具ごと浸漬し、５５℃にて約６０分間保持する。その後前記と同様の処理をして虹彩部が緑色の着色レンズを得た。
【００２４】
（Ｄ）評価
以上の３種類の着色レンズの虹彩模様及び隠蔽の程度を、着色、洗浄後に肉眼及びルーペ（×２０倍）で観察したが、良好であった。
【００２５】
次に、着色模様の耐久性試験として、これらの着色レンズを生理的食塩水で６時間の煮沸処理をしたが、色落ち、脱落等は認められなかった。
【００２６】
さらに、前記耐久性試験後の着色レンズを専用のスポンジ製洗浄パフに専用の洗浄剤を滴下して人差指の腹でこすり洗い試験を行ったが、着色模様の色落ち、脱落等は認められなかった。
【００２７】
【発明の効果】
本発明によれば、
１．基材コンタクトレンズ表面の白色インク層がレンズ基材と化学結合により強固に結合していて、該白色インク層の領域を反応性染料で着色するために着色層の色落ちや脱落がない。
２．隠蔽力に優れた白色インク層を形成することにより、眼の本来の虹彩の色を所望の虹彩色に変えることができる。
３．従来、混濁剤として使用されていた酸化チタンを染料とは別に適用するため、調製ロット間のインク色調のバラツキが小さく、安定した色調を得ることができる。
すなわち、各種色調は反応性染料のみを組み合わせることにより得られるので、色調及び濃度の微妙な調整が容易である。
４．基材コンタクトレンズは白色インク層を形成した状態で保存することができ、必要に応じて、所望の色調に簡単に着色することができるため、着色レンズの不要な製品在庫を持つ必要がない。